(57)【要約】【課題】  気化性防錆剤の作用を従来よりも長期間確実に持続出来るような防錆剤組成物を開発すること【解決手段】  固体比重（ｄ４１５）が０．９７０〜０．９９９であり、融点が６０〜１００℃である植物系ワックス、第３級アミン系化合物、シクロヘキシルカルバメート系化合物、第４級アンモニウム塩系化合物及びベンゾトリアゾール系化合物の群から選ばれた少なくとも１種の気化性防錆剤、及び石油系もしくは石油化学系ワックスを主成分としてなる組成物を防錆剤組成物として使用すること【選択図】    なし【特許請求の範囲】
【請求項１】
固体比重（ｄ４１５）が０．９７０〜０．９９９であり、融点が６０〜１００℃である植物系ワックス、第３級アミン系化合物、シクロヘキシルカルバメート系化合物、第４級アンモニウム塩系化合物及びベンゾトリアゾール系化合物よりなる群から選ばれた少なくとも１種の気化性防錆剤、及び石油系もしくは石油化学系ワックスを主成分としてなる防錆剤組成物
【請求項２】
植物系ワックスがキャンデリラワックス、カルナウバワックス、ライスワックス、水素添加ホホバ油、木ろう及びサトウきびワックスよりなる群から選ばれた少なくとも１種である請求項１に記載の防錆剤組成物
【請求項３】
気化性防錆剤３０〜７０重量部、植物系ワックス１００重量部及び石油系もしくは石油化学系ワックス４０〜７０重量部の割合からなる請求項１に記載の防錆剤組成物
【請求項４】
固体比重（ｄ４１５）が０．９７０〜０．９９９であり、融点が６０〜１００℃である植物系ワックス１００重量部に、第３級アミン系化合物、シクロヘキシルカルバメート系化合物、第４級アンモニウム塩系化合物及びベンゾトリアゾール系化合物からなる群から選ばれた少なくとも１種の気化性防錆剤を３０〜７０重量部加え、更に石油系もしくは石油化学系ワックスを４０〜７０重量部加え、６０〜１００℃で混練して分散させることを特徴とする防錆剤組成物の製造方法
【請求項５】
上記請求項４の製造方法に於いて混練して、分散させた後適宜な形状に成形する請求項４に記載の防錆剤組成物の製造方法
【請求項６】
上記請求項４の製造方法に於いて、植物系ワックス、石油系もしくは石油化学系ワックスからなる防錆剤マトリックスの化学的修飾のために、ジ（メタ）アリル（イソ）シアヌレート、トリ（メタ）アリル（イソ）シアヌレート及びトリスグリシジルイソシヌアレートよりなる群から選ばれた架橋剤を数％好ましくは上記マトリックス１００重量部に対し０．１〜５．０重量部添加する防錆剤組成物の製造方法
【発明の詳細な説明】
【技術分野】
【０００１】
本発明は防錆剤組成物及びその製造方法に関し、更に詳しくは気化性防錆剤を含有する防錆剤組成物に関する。
【背景技術】
【０００２】
金属機械類をはじめ金属製各種物品の腐蝕を防ぐ方法として、従来気化性防錆剤を塗布した防錆紙を用いて各種物品を包装する手段や、予め気化性防錆剤を塗布してあるプラスチックフィルムを用いて空気を遮断して包装する手段等が早くから知られている。
【０００３】
従来の防錆紙はデン粉、カゼイン等をバインダーとして気化性防錆剤を紙やフィルムに付着させ、鉄用の防錆紙としてきた。
【０００４】
またフィルムに合成樹脂と気化性防錆剤とから成る防錆層を形成することもよく行なわれている。例えばアイセロ化学（株）の防錆包装用フィルム（特願昭４９−１１２８４５号、特公昭５２−１３９８８号）では、ポリオレフィン系フィルムの表面に気化性防錆剤を含有せしめたエチレン−ビニルアルコール共重合体の樹脂層を形成させた防錆包装用フィルムが記載されている。
【０００５】
その実施例１には、コロナ放電により表面を荒したポリオレフィンフィルムにジシクロヘキシルアンモニウムカーボネートまたはジシクロヘキシルアンモニウムナイトライトを鉄用防錆剤として塗布することが記載されており、また銅またはアルミニウム用の防錆剤としてはメチルベンゾトリアゾールのメタノール水溶液を塗布した後、乾燥して銅用防錆用フィルムとして利用することが記載されている。
【０００６】
また（株）興人の実公平３−１２６８８号には、ポリエチレンフィルムの表面をコロナ放電処理した後、ジシクロヘキシルアンモニウムナイトライトをポリブタジエンエマルジョンに分散したインキを用いて印刷し、乾燥したものを鋼鉄用の防錆手段として用いることが記載されている。
【０００７】
更に三井化学（株）の特開平１０−２８６９１９号には、大型の金属製品の防錆包装に熱収縮性フィルムを用いることが提案されている。この出願ではエチレン系重合体層と比較的高い気化温度を有する防錆剤（たとえば安息香酸アミン塩を含む防錆層）の混合物を同時に押し出し（押し出し温度は１３０〜１８０℃、押し出し圧力は２０〜８０ｋｇ／ｃｍ２に調整して）冷間圧延鋼をヒートシール的に密封したものについて、防錆効果を調べている。防錆剤としては有機カルボン酸アミン塩、亜硝酸アミン塩、リン酸アミン塩、炭酸アミン塩および複素環式アミンから選ばれるとしている。
【０００８】
このような気化性防錆剤はやや高温に加熱して昇華あるいは分解して防錆力を発揮するので実用的な条件では使用し難いと云わざるを得ない。
【０００９】
一方、本発明者（松田、北野）は、（株）孔官堂の特許第３４３３２４６号において、その実施例３５〜４２に於いて、ポリカプロラクトン板に、亜硝酸ジシクロヘキシルアンモニウム、亜硝酸ジイソプロピルアンモニウム、炭酸ジシクロヘキシルアンモニウムの少なくとも1種を付着させたものが、鋼鉄用の防錆剤になることを示している。
【００１０】
また更に本発明者はベンゾトリアゾール、メチルベンゾトリアゾール、ヒドロキシベンゾトリアゾールの少なくとも1種をポリカプロラクトン板に付着させたものが銅その他の非鉄金属の防錆剤として使用出来ることも示している。
【００１１】
三井化学（株）の特開平１１−１７０４４３号は防錆フィルムに関するものであって、α−オレフィン系重合体および気化性防錆剤から成る防錆層とα−オレフィン系重合体および吸湿性充填剤（たとえばシリカゲル）からなる少なくとも２層よりなる防錆フィルムが示されており、この場合気化性防錆剤が有機カルボン酸アミン塩、亜硝酸アミン塩、リン酸アミン塩、炭酸アミン塩および複素還式アミン塩からなる少なくとも1種が０．５〜１５重量％含まれているものであり、気化性防錆剤の分解温度以下の成形温度で行なわれることが示されている。
【００１２】
上記出願では、たとえばその請求項３において吸湿性充填剤として金属酸化物、金属ハロゲン化物、金属硫酸塩から選ばれたものが用いられている。
【００１３】
しかし乍ら、従来の技術はすでにのべた通り、気化性防錆剤を予め塗布した紙やプラスチックフィルムを防錆紙として使用する場合には、防錆剤は紙やフィルムの表面から自然に気化蒸散し、特に長期間にわたり防錆作用を持続せしめることは不可能であった。
【００１４】
またフィルムの上に合成樹脂と気化性防錆剤を混合した塗布層を形成したものを防錆フィルムとして使用した場合には、フィルムの上の塗布層から気化性防錆剤が気化、蒸散し、防錆紙等と同じように長期間防錆作用を期待したものであった。
【発明の開示】
【発明が解決しようとする課題】
【００１５】
本発明が解決しようとする課題は、従来の気化性防錆剤の上記した難点を解消しようとすることであり、更に詳しくは気化性防錆剤の作用を従来よりも長期間確実に持続出来るような新しい手段を開発することである。
【課題を解決するための手段】
【００１６】
本発明者は気化性防錆剤の防錆作用を長期に亘って持続させるために従来から研究を行なって来たが、この研究に於いて該気化性防錆剤をマトリック中に換言すれば防錆剤を構成する他の成分の内部に（外表面だけではなく）含有せしめて、しかもその成分の内部から気化性防錆剤が徐々に気化して、外部に放出される様な手段を開発することが必要であることが判明した。
【００１７】
そしてこの知見に基づき、上記要望に応え得る他の成分を研究する過程に於いて、植物系ワックス、石油系もくしは石油化学系ワックスおよび気化性防錆剤の３成分の組合せとなし、且つこの際の各種条件（各原料の配合条件、混合温度、加熱期間、冷却時間、添加助剤の有無等）を実験によって決定しておき、且つ使用法についても充分検討することにより、上記課題が解決出来ることを見出した。以下にこれ等の条件を順次詳しく説明する。
【００１８】
本発明は以下の６つの発明を含有する。即ち
（発明１）固体比重（ｄ４１５）が０．９７０〜０．９９９であり、融点が６０〜１００℃である植物系ワックス、第３級アミン系化合物、シクロヘキシルカルバメート系化合物、第４級アンモニウム塩化合物系及びベンゾトリアゾール系化合物のよりなる群から選ばれた少なくとも１種の気化性防錆剤、及び石油系もくしは石油化学系ワックスを主成分としてなる防錆剤組成物。
【００１９】
（発明２）上記植物系ワックスがキャンデリラワックス、カルナウバワックス、ライスワックス、水素添加ホホバ油、木ろう及びサトウきびワックス、よりなる群から選ばれた少なくとも１種である防錆剤組成物。
【００２０】
（発明３）上記防錆剤組成物の割合が気化性防錆剤３０〜７０好ましくは５０〜７０重量部、植物系ワックス１００好ましくは３０〜５０重量部及び石油系もくしは石油化学系ワックス４０〜７０好ましくは５０〜７０重量部の割合である防錆剤組成物。
【００２１】
（発明４）固体比重（ｄ４１５）が０．９７０〜０．９９９であり、その融点が６０〜１００℃である植物系ワックス１００重量部に、第３級アミン系化合物、シクロヘキシルカルバメート系化合物、第４級アンモニウム塩系化合物及びベンゾトリアゾール系化合物からなる群から選ばれた少なくとも１種の気化性防錆剤３０〜７０重量部を加え、更に石油系もくしは石油化学系ワックス４０〜７０重量部を加えて、６０〜１００℃で混練して分散させることを特徴とする防錆剤組成物の製造方法。
【００２２】
（発明５）上記の製造方法に於いて混練して、分散させた後適宜な形状に成形して成形体となす防錆剤組成物の製造方法。
【００２３】
（発明６）上記の製造方法に於いて、植物系ワックス、石油系もしくは石油化学系ワックスからなる防錆剤マトリックスの化学的修飾のために、ジ（メタ）アリル（イソ）シアヌレート、トリ（メタ）アリル（イソ）シアヌレート、及びトリスグリシジルイソシヌアレートよりなる群から選ばれた架橋剤を数％好ましくは上記マトリックス１００重量部に対し０．１〜５．０重量部添加する防錆剤組成物の製造方法。
【００２４】
なお本発明で使用する植物系ワックスについては、これに気化性防錆剤を練込んで使用することは従来知られておらず、本発明に於いてはじめて気化性防錆剤と植物系ワックスとを併用することにより成功したのである。
【００２５】
本発明の組製物は上記のごとく（１）植物系ワックス、（２）石油系もしくは石油化学系ワックス及び（３）アミン系化合物（第３級アミン系化合物、シクロヘキシルカルバメート系化合物、第４級アンモニウム塩系化合物、ベンゾトリアゾール系化合物よりなる群から選ばれた少くと一つの組合わせである気化性防錆剤）の３種の成分の混合マトリックスからなる新規な網目状構造物を形成している。このマトリックス固形物は顕微鏡観察によると上記（１）と（２）の微小なコロイド粒子の内外に気化性防錆剤の微細な結晶が充満しており、相間移動触媒が混合溶媒中に存在しているような格好になっている。
【００２６】
なお上記（２）の中で最も簡単な石油系ワックスはマイクロクリスタリンワックス（主成分はイソパラフィンもしくはナフテン系炭化水素）であるが、少しく丈夫なマトリックスを得たい場合には、例えば若干の化学的修飾（表面の活性化、架橋化等）を行なってから用いるのがよい。
【００２７】
本発明の気化性防錆剤の成分としては、第３級アミン系化合物、シクロヘキシルカルバメート系化合物、第４級アンモニウム塩系化合物及びベンゾトリアゾール系化合物より成る群から選ばれた少なくとも１種の気化性化合物が使用される。そしてこれ等を植物系ワックス及び石油系もしくは石油化学系ワックスの混合成分中に担持させるときは、この内部に担持されている気化性防錆剤が、これ等の成分中を徐々に外部に移動して表面から揮散することが判明した。そして結果的には、気化性防錆剤が長期間に亘って優れた防錆作用を発揮することとなる。
【００２８】
なお、本発明で使用する植物系ワックスとしては、固体比重（ｄ４１５）か０．９７０〜０．９９９であり、融点が６０〜１００℃である植物系ワックスが使用される。この際固体比重（ｄ４１５）が０．９７０に達しないものを使用すると、気化性防錆剤層の粘靭性が充分でなく好ましくない。また融点が６０℃に達しないものを使用すると、気化性防錆層の機械的強度が不充分となり、逆に１００℃よりも高いものを使用すると、塗膜性質が硬くなりすぎて、傷がつきやすく、保存性が充分でなくなる。
【００２９】
植物系ワックスとしてはたとえば、キャンデリラワックス、カルナウバワックス、ライスワックス、水素添加ホホバ油、木ろう、サトウきびワックスが好ましいものとして例示でき、価格の点から木ろうが好ましい。なお木ろうは、ウルシ科のハゼノ木（Rhus suecedanea,L）の実から得られるワックスであり、例えば融点は５０〜５６℃で、比重は０．９７５〜０．９８４である。
【００３０】
一方上記特定の気化性防錆剤は、有機溶剤とか石油系もしくは石油化学系ワックスとは任意に溶解し合わない範囲があるために、植物系ワックス、特に好ましくは木ろうを用いることにより、これ等３者をうまく混合しうるものである。更に具体的には、固体比重が０．９７０〜０．９９９である固体状の植物系ワックスを加温して溶解せしめ次いで気化性防錆剤を３０〜５０重量％加えて混合して均一な組成物となし、次いで石油系もしくは石油化学系ワックスを７０〜１００℃で４０〜６０重量％混合し、本発明の防錆剤組成物製造に供することが出来る。
【００３１】
本発明に於いて使用される気化性防錆剤は上記で若干のべたが更に詳しくは第３級アミン塩系化合物、シクロヘキシルカルバメート系化合物、第４級アンモニウム系化合物及びベンゾトリアゾール系化合物の少なくとも１種である。
【００３２】
第３級アミン系化合物としてはその代表的なものを例示すれば、アルキルジイソプロピルアミン、アルキルジイソブルアミン、アルキルジオクチルアミン、トリオクチルアミン、テトラメチルエチレンジアミン、３−（ジブチルアミノ）−プロピルアミン、トリイソアルカノールアミン、アルキルジシクロヘキシルアミン、テトラメチル−１、３−ジアミノプロパン、トリブチルアミン、ヘキサメチレンテトラミン、ジエチルアニリン、ジアルキルアニリン、ジアルケニルアニリン、アルキルジフェニルアミン、ジベンジルアミン、トリベンジルアミン、イソキノリン、アルキルイソキリン、キナルジン酸、コリジン、シアノピリジン、ジメチルピペラジン、ジメチルピラジン、トリエチレンジアミン、４−ピペジノピリジン、ピラジンモノカルボン酸、ピリジンメタノール、フェニルビラゾリドン、２−メチルピペラジン、Ｎ−メチルピペリジン、Ｎ−アルキルモルホリン、Ｎ、Ｎ´−ジアルキルアミノ酸等を挙げることが出来る。
【００３３】
本発明に於いて使用される第４級アンモニウム塩系化合物には上記第３級アミン系化合物に関連する、或いはその誘導体である脂肪族第４級アンモニウム塩を含む。尚このなかにはカチオン性界面活性剤として多く使用されている化合物が含まれる。
【００３４】
第４級アンモニウム塩系化合物の代表的な化合物は、ジシクロヘキシルアンモニウムナイトライト、ジイソプロピルアンモニウムナイトライト、ジシクロペンチルアンモニウムナイトライト、ジシクロヘキシルアンモニウムカーボネート、ジシクロヘキシルアンモニウムベンゾエート、ジシクロヘキシルアンモニウム−ｐ−ターシャリーブチルベンゾエート等である。
【００３５】
本発明に於いて気化性防錆剤の一種として使用されるベンゾトリアゾール系化合物とは、一般に、１、２、３−ベンゾトリアゾール系化合物が多く、特に銅又はその合金に対して安定な配位化合物形成能を有する化合物がその優れた防錆作用のため好ましく使用される。
【００３６】
代表的な置換基を有するベンゾトリアゾール系化合物としては、アルキルベンゾトリアゾール、ヒドロキシアルキルベンゾトリアゾール、アルコキシベンゾトリアゾール、カルボキシアルキルベンゾトリアゾール、カルベトキシアルキロキシベンゾトリアゾール等を例示出来る。
【００３７】
石油系もしくは石油化学系ワックスとは、マイクロクリスタリンワックス、ポリエチレンワックス、酸化ポリエチレンワックス、ポリエチレングリコールワックス、酸化プロピレンワックス、ポリプロピレングリコールワックス、ポリブチレンワックス、酸化ポリブチレンワックス等が例示出来る。なお本発明のワックスに於いては、分子中に塩素、フッ素もしくはイオウ等が含まれていないことが一般に好ましい。
【００３８】
本発明組成物は植物系ワックス、石油系もくしは石油化学系ワックス、上記気化性防錆剤を主成分としてなっており、夫々の割合は、気化性防錆剤３０〜７０好ましくは５０〜７０重量部に植物系ワックス１００好ましくは３０〜５０重量部、更に石油系もくしは石油化学系ワックスが４０〜７０好ましくは５０〜７０重量部である。
【００３９】
本発明組成物を製造するに際しては、一般的には植物系ワックス、石油系もくしは石油化学系ワックス及び特定の気化性防錆剤を混合するが、その順序は特に限定されないが、たとえば植物系ワックスを加温して溶融し、次いで気化性防錆剤を加え、最後に石油系もくしは石油化学系ワックスを７０〜１３０℃程度に加温して混合するものである。
【発明の効果】
【００４０】
本発明の防錆剤組成物は、その内部にも均一に気化性防錆剤が担持されている。該防錆剤が組成物内部を移動して、その表面で徐々に防錆剤が揮散して金属の防錆効果を発揮する。
【発明を実施するための最良の形態】
【００４１】
本発明をその実施例を挙げて更に詳しく説明する。
【実施例１】
【００４２】
ステンレス・スチール製の５００ｍｌビーカーに、キャンデリラワックス１００ｇ、ポリエチレンワックス２００ｇ、酸化ポリエチレンワックス５０ｇ、ジシクロヘキシルアンモニウムナイトライト５０ｇを入れ、湯浴上窒素気流中で８０〜８５℃に加温して溶融混合させ、これを水冷して半固化させ、押出してペレット化した。このペレットは１０倍量の低密度ポリエチレンと混合して加熱押出ししてシート化したものは厚さ１ｍｍの帯黄白色のシートになり、このものは鉄および鉄合金に対して強力な防錆力があった。このシートを用いて鉄製治具の収納箱の内部に貼布したところ約３年間発錆を認めなかった。
【実施例２】
【００４３】
ステンレス・スチール製の２ｌビーカーにカルナウバワックス１０００ｇ、石油樹脂２００ｇ、酸化ポリエチレンワックス１５０ｇを入れて８５〜９０℃に加温して液化しこの混合物をゆるやかに撹拌して、これにシクロヘキシルアンモニウムカルバメート６０％、ジシクロヘキシルアンモニウム−ｐ−ターシヤリーブチルベンゾエート４０％よりなる混合物１００ｇを気化性防錆剤として加えて混練した。これを押出してペレット化しておく。この防錆ペレットはポリエチレンやエチレン一酢酸ビニル共重合体と加温時にうまく相溶し合うことが認められた。従ってこれらを主体とする成型用の淡黄色樹脂に３０〜４０重量％を混合して成型すると鉄用の防錆効果を有する成型品になる。この成型品は刃物、工具等の内装商品に用いられた。空気中で約８ヶ月間防錆力が認められた。
【実施例３】
【００４４】
粗製ライスワックスはチョコレートのような外観を有する板状物であり、このもの１０００ｇはポリエチレン５０％、酸化ポリエチレン５０％の混合物２０００ｇに投入して、８０〜８５℃で加熱撹拌すると粘稠な褐色泥状物になる。なお精製ライスワックスを用いて同じように混合すると褐色の泥状物になる。粗製物にせよ、精製物にせよ、固化させると中性ライスワックスを含む着色泥状物は８５〜９０℃で撹拌すると靭性が高く、それ自身で若干の防錆効果が認められる。しかし防錆効果を確実に保証するためには、上記の褐色の泥状物にシクロヘキシルアミンカーバメートを５〜７％練り込み、加温して１００℃以下で、シートもしくはフィルムに成形すると鉄、亜鉛、アルミニウムの保存に約数ヶ月間有効な防錆シートもしくはフィルムが得られた。
【実施例４】
【００４５】
微粉末シリカゲル３０ｇに調合コーヒーフレーバー５０ｇを乳鉢中で加えて混合したのち高速撹拌機に入れ、ジシクロヘキシルアンモニウムナイトライト２０００ｇ、低密度ポリエチレン粉末１５０００ｇ、ポリエチレンワックス１０００ｇ、マイクロクリスタリンワックス９００ｇを順次加えて高速混合し、この間１００℃以下に保つ。この混合物は１００℃以下に保つと分解することなくコーヒーフレーバの香りを発散する。湿気に注意して乾燥状態でこの混合物ペレットを同封した箱内に鉄版、鉄棒を室温保存すると約２年間充分な防錆の効果が認められた。
【実施例５】
【００４６】
カルナウバワックス５００ｇを鉄ビーカーに入れて、９０℃に加温して水その他の揮発分を減圧下で除去する。ついでこれにエチレン一酢酸ビニル共重合体４００ｇ、ジシクロヘキシルアンモニウムナイトライト結晶７５ｇ及びメチルベンゾトリアゾール結晶８０ｇを投入して強く撹拌して温度を一旦９５℃〜１００℃まで上昇させた後ペレット化する。このペレットは鉄、銅、アルミニウムに対して防錆効果があり、各種の金属を含むプリント配線基板の保存用の袋に収納して封入すれば充分用いられ、実際に約２年間防錆力があった。
【実施例６】
【００４７】
熱水中でキャンデリラワックス、カルナウバワックス、精製ライスワックスを同量ずつ混合して冷却すればワックス全体が水に浮くようになる（ｄ４℃１００℃=０．８６６）。これを冷却して濾過してワックスフレークを作り乾燥する。このフレークに１／５重量部のジイソプピルアンモニウムナイトライト及び１／１０重量部のジシクロヘキシルアンモニウム−ｐ−ターシャリーブチルベゾエートを加え、再度湯溶上で加温して混合しておく。この混合物はペレット化したのち、フィルム状に成形し、該フィルムの裏面に接着剤を塗布して鉄板用の防錆フィルムとする鉄防錆剤に用いられる。
【実施例７】
【００４８】
四塩化炭素３００ｇに精製したイソシアヌル酸トリアリル１００ｇを溶解し、これに２、２´−アゾビスイソブチロニトリル１ｇを加え、密閉容器中で９０℃に４時間保って冷却する。この反応混合物を冷メタノールと混合すればイソシアヌル酸トリアリルプレポリマーの白色沈殿が得られるので、これを濾別してメタノールで洗浄後真空乾燥すればイソシアヌル酸トリアリルプレポリマーの白色粉末が取得できる。このプレポリマーの臭素価は６５〜７０であり、その収率は９５ｇであった。精製木ろう２００ｇ、エチレン酢酸ビニル共重合体２００ｇ、上記の方法で得られたイソシアヌル酸トリアリルプレポリマー９０ｇ、ジシクロヘキシルアンモニウムナイトライト６５ｇを９５〜１００℃に加温して強く撹拌すると、褐色の粘稠な半流動体になった。このものは鉄板用のホットメルト接着剤になり、加熱硬化できる鉄板の貼り合わせ用接着剤に用いられる。そしてその防錆作用が約１年認められた。
【実施例８】
【００４９】
トリスグリシジルイソシアヌレート（ｍｐ、約１００℃）およびトリス（２−ヒドロキシエチル）−イソシアヌレート（ｍｐ、１３２〜１３７℃）をそれぞれ５重量％加えた酸化ポリエチレンワックスを用いて、実施例１と同じようにジクロヘキシルアンモニウムナイトライト（ｍｐ、１２０℃、分解）入りのシート化したものは鉄に対し６ヶ月以上防錆効果を示した。
【実施例９】
【００５０】
カルナウバワックス６００ｇ、水素添加ホホバ油２００ｇ、酸化ポリエチレンワックス１００ｇ及び石油樹脂１５０ｇを加えて１１０〜１２０℃に加熱して混合した。得られたワックス混合物を加温しつつ、これにジシクロヘキシルアンモニウム−ｐ−ターシヤリーブチルベンゾエート（ｍｐ、１２０℃、分解）５０ｇ、及びトリベンジルアミン２０ｇを加えて混合したのちフィルム化する。このフィルムに両面接着テープをはり合わせ室温〜１００℃で用いられる防錆用接着テープを得た。
【実施例１０】
【００５１】
酸化ポリエチレンワックス２００ｇ、トリスグリシジルイソシアヌレート５ｇ、ナフテン酸コバルト液（Ｃｏ約６％）１ｇを混練して、１１０℃で１時間空気中で加熱した後冷却するとやや堅くなった。このエポキシ樹脂改質剤は通常のホットメルト用の金属接着剤に用いられるが、鉄に対する防錆効果を確実にするためには、上記の酸化ポリエチレンワックス２００ｇにジシクロヘキシルアンモニウム−ｐ−ターシヤリーブチルベンゾエート７ｇ及びジシクロヘキシルアンモニウムナイトライシ８ｇを加えて後加熱硬化させる。硬化膜は数年間にわたって防錆効果が保持できた。